(57)【要約】  架橋アルコキシシリルポリノルボルネンホモポリマー、及び架橋アルコキシシリルポリノルボルネンホモポリマーの作製方法の実施形態が提供され、本方法は、触媒存在下で付加重合または開環メタセシス重合を介してアルコキシシリル部分を含むノルボルネンモノマーを重合して、アルコキシシリル修飾ポリノルボルネンホモポリマーを生成することと、周囲条件、または酸触媒条件でのアルコキシシリル修飾ポリノルボルネンホモポリマーのゾルゲル法で開始される架橋を介して、架橋アルコキシシリルポリノルボルネンホモポリマーを生成することと、を含む。
2019512565.tif 000002
【特許請求の範囲】
【請求項１】
架橋アルコキシシリルポリノルボルネンホモポリマーを作製する方法であって、
触媒の存在下で少なくとも１つのアルコキシシリル部分を含むノルボルネンモノマーを重合して、アルコキシシリル修飾ポリノルボルネンホモポリマーを生成するステップと、 
周囲条件、酸−触媒条件、または塩基−触媒条件で、ゾルゲルで開始される前記アルコキシシリル修飾ポリノルボルネンホモポリマーの架橋を介して、架橋アルコキシシリルポリノルボルネンホモポリマーを生成するステップと、
を含む、方法。
【請求項２】
前記重合ステップが、遷移金属触媒を利用する付加重合プロセスを含む、請求項１に記載の方法。
【請求項３】
前記遷移金属触媒が、パラジウムメタロセン誘導体の触媒を含む、請求項２に記載の方法。 
【請求項４】
トリチルボレート、ホスフィン、またはそれらの組み合わせを更に含む、請求項３に記載の方法。
【請求項５】
前記重合ステップが、第１世代グラブス触媒、または任意の後世代のグラブス触媒を利用する開環メタセシス重合（ＲＯＭＰ）プロセスを含む、請求項１に記載の方法。 
【請求項６】
前記アルコキシシリル部分が、１個〜１８個のアルコキシ基を含む、請求項１に記載の方法。
【請求項７】
前記架橋アルコキシシリルポリノルボルネンホモポリマーが、以下の構造のうちのいずれかを有し、
【化１】
2019512565.tif 000012
式中、Ｒ１が、アルキル、アルコキシ、またはアルコキシシロキサンであり、Ｒ２が、アルキル、アルコキシ、またはアルコキシシロキサンであり、Ｒ３が、アルキル、アルコキシ、またはアルコキシシロキサンであり、ｎが、少なくとも１であり、Ｒ１、Ｒ２、及びＲ３のうちの少なくとも１つが、アルコキシまたはアルコキシシロキサンである、請求項１に記載の方法。
【請求項８】
Ｒ１、Ｒ２、及びＲ３のうちの少なくとも２つが、アルコキシまたはアルコキシシロキサンであり、少なくとも２つのアルコキシが同じまたは異なる部分である、請求項７に記載の方法。 
【請求項９】
前記ノルボルネンモノマーが、メチルジエトキシシリルノルボルネン、ジメチルエトキシシリルノルボルネン、またはトリエトキシシリルノルボルネンを含む、請求項１に記載の方法。
【請求項１０】
前記ゾルゲルで開始される架橋が、水中加水分解、または大気への曝露を伴う、請求項１に記載の方法。
【請求項１１】
前記ゾルゲルで開始される架橋が、酸または塩基の触媒作用による、請求項１０に記載の方法。
【請求項１２】
前記架橋の程度が、ゲル含有量によって測定され、約１０％〜約１００％のゲル含有量を有する、請求項１に記載の方法。
【請求項１３】
以下の構造のうちのいずれかを有する、架橋アルコキシシリルポリノルボルネンホモポリマーを含む配合物であって、
【化２】
2019512565.tif 000013
式中、Ｒ１が、アルキル、アルコキシ、またはアルコキシシロキサンであり、Ｒ２が、アルキル、アルコキシ、またはアルコキシシロキサンであり、Ｒ３が、アルキル、アルコキシ、またはアルコキシシロキサンであり、ｎが、少なくとも１であり、Ｒ１、Ｒ２、及びＲ３のうちの少なくとも１つが、アルコキシまたはアルコキシシロキサンであり、
前記架橋が、１０重量％〜１００重量％のゲル含有量を特徴とする、配合物。
【請求項１４】
前記架橋アルコキシシリルポリノルボルネンホモポリマーが、少なくとも第１の鎖パッキング領域及び第２の鎖パッキング領域を含み、前記第１の鎖パッキング領域が第１の鎖間距離によって画定され、前記第２の鎖パッキング領域が第２の鎖間距離によって画定され、前記第１の鎖間距離が前記第２の鎖間距離よりも短く、前記第１の鎖間距離及び第２の鎖間距離が、広角Ｘ線回折測定（ＷＡＸＲＤ）によって測定された角度ピークに関するブラッグの法則から計算される、請求項１３に記載の配合物。
【請求項１５】
第３の鎖間距離によって画定される第３のパッキング領域を更に含み、前記第３の鎖間距離が前記第１の鎖間距離及び第２の鎖間距離よりも長く、前記第３の鎖間距離がＷＡＸＲＤによって測定された角度ピークに関するブラッグの法則から計算される、請求項１４に記載の配合物。
【請求項１６】
第４の鎖間距離によって画定される第４のパッキング領域を更に含み、前記第４の鎖間距離が前記第１、第２、及び第３の鎖間距離よりも短く、前記第４の鎖間距離がＷＡＸＲＤによって測定された角度ピークに関するブラッグの法則から計算される、請求項１５に記載の配合物。
【請求項１７】
前記架橋アルコキシシリルポリノルボルネンホモポリマーが１〜３の分子量分布（ＭＷＤ）を含み、ＭＷＤがＭｗ／Ｍｎとして定義され、Ｍｗが重量平均分子量であり、Ｍｎが数平均分子量である、請求項１３に記載の配合物。
【請求項１８】
請求項１３に記載の配合物を含む、天然ガス分離膜。
【発明の詳細な説明】
【関連出願の相互参照】
【０００１】
本出願は、２０１６年３月１日に出願の米国特許出願第１５／０５７，８９４号に対する優先権を主張し、参照によりその全体が組み込まれる。
【技術分野】
【０００２】
本開示の実施形態は、概して、ノルボルネンホモポリマー膜及びそれらの天然ガス分子の分離能に関する。
【背景技術】
【０００３】
消費者によって使用される天然ガスは、ほぼ完全にメタンで構成される。しかしながら、ウェルヘッドで見出される天然ガスは、依然として主にメタンで構成されているが、決して純粋ではない。天然ガスは、典型的には、油井、ガス井、及びコンデンセート井の３つの異なる源から単離されるが、天然ガスの源が何であれ、一般的に、主にエタン、プロパン、ブタン、及びペンタンの他の炭化水素との混合物中に存在する。これらの炭化水素の各々は、類似したサイズ及び極性を有する。より大きい炭化水素であるペンタンは、より容易に分離されるが、より小さい炭化水素に関しては、分離は困難な試みである。
【０００４】
ガス分離分野で使用される大半の膜は、ガラス状ポリマーに由来し、一般的に重炭化水素の分離には許容できない。大半のガラス状ポリマーは、プロパン、ブタン、及び他のガス類と比較して高いメタン透過性を有し、これらのガラス状ポリマーは、重炭化水素とメタンとを区別するには選択性が十分ではない。ガラス状ポリマー膜は、空気サンプル中の酸素及び窒素を効果的に分離するために使用されており、また、ブタノールを他のバイオ燃料から分離するためにも使用されているが、これらのガラス状ポリマー膜は、炭化水素の選択性の達成度が低く、したがって天然ガス改良用途に十分な分離を提供しない。対照的に、ポリジメチルシロキサン（ＰＤＭＳ）等のゴム状ポリマーは、高い透過性を有するが、概して、より選択性が低更に、ガラス状ポリマー膜は、経年劣化による性能の低下を示す傾向がある。経年劣化は自由体積の崩壊によって生じ、この崩壊は、より低い透過性を引き起こす傾向がある。
【発明の概要】
【発明が解決しようとする課題】
【０００５】
したがって、好適な透過性及び長い膜寿命を維持しながら高い選択性を達成する、改善された天然ガス改良膜の継続的な必要性が存在する。
【課題を解決するための手段】
【０００６】
本開示の実施形態は、架橋アルコキシシリルポリノルボルネンホモポリマー配合物、架橋アルコキシシリルポリノルボルネンホモポリマー配合物の作製方法、及び膜がこれらの架橋アルコキシシリルノルボルネンホモポリマー配合物を組み込む方法を対象とし、これらのノルボルネンホモポリマー膜は、特に天然ガス改良用途において、高い選択性、好適な透過性、及び経年劣化及び可塑化に対するより高い耐性を示す。膜は、特質上、選択性を向上させると透過性の望ましくない低下を伴うという、トレードオフの関係に置かれている。しかしながら、本発明の架橋アルコキシシリルポリノルボルネンホモポリマー配合物のペンダントアルコキシルシリル部分は、より高い選択性を達成しながら、より高い透過性を維持するが、トリメチルシリル置換ポリマーは、このような選択性及び透過性を有しない。更に、天然ガス改良用途で利用されている従来技術のポリノルボルネンは、５０ｐｓｉの純粋なガス条件下で達成されるメタンに対するプロパンの最大選択性（Ｃ３Ｈ８／ＣＨ４）が３とより低い一方で、本発明の架橋アルコキシシリルノルボルネンホモポリマー膜は、同様の条件で少なくともその２倍の選択性性能をもたらすことができる。
【０００７】
一実施形態によれば、触媒の存在下でアルコキシシリル部分を有するノルボルネンモノマーを重合してアルコキシシリル修飾ポリノルボルネンホモポリマーを生成することと、アルコキシシリル修飾ポリノルボルネンホモポリマーのゾルゲルで開始される架橋を介して架橋アルコキシシリルポリノルボルネンホモポリマーを生成することと、を含む、架橋アルコキシシリルポリノルボルネンホモポリマーの作製方法。別の実施形態によれば、架橋アルコキシシリルポリノルボルネンホモポリマーを含む配合物は、以下の構造のうちのいずれかを有して提供される。
【０００８】
【化１】
2019512565.tif 000003
【０００９】
この場合、Ｒ１は、アルキル、アルコキシ、またはＯＳｉＲ４Ｒ５であり、Ｒ２は、アルキル、アルコキシ、またはＯＳｉＲ４Ｒ５であり、Ｒ３は、アルキル、アルコキシ、またはＯＳｉＲ４Ｒ５であり、Ｒ４は、アルキルまたはアルコキシであり、Ｒ５は、アルキルまたはアルコキシであり、ｎは、少なくとも１であるが、Ｒ１、Ｒ２、及びＲ３のうちの少なくとも１つは、アルコキシまたはＯＳｉＲ４Ｒ５等のアルコキシシロキサンでなければならない。更に、架橋は、１０重量％〜１００重量％のゲル含有量を特徴とする。
【００１０】
実施形態の追加的な特徴及び利点は、以下の詳細な説明に記載されており、以下の詳細な説明、特許請求の範囲、ならびに添付の図面を含む、本明細書に記載の実施形態を実施することにより、その記載の当業者に容易にある程度明らかになる、または認識されるであろう。
【図面の簡単な説明】
【００１１】
【図１】開環メタセシス重合（ＲＯＭＰ）によって生成された異なる架橋エトキシシリルポリノルボルネンホモポリマー［ＲＯＭＰ−ＳｉＭｅ２ＯＥｔ、ＲＯＭＰ−ＳｉＭｅ（ＯＥｔ）２、ＲＯＭＰ−Ｓｉ（ＯＥｔ）３］によって得られた選択性を、ＲＯＭＰ（ＲＯＭＰ−ＳｉＭｅ３）によって生成された非アルコキシル化ポリノルボルネンホモポリマーと比較した、グラフ的な説明図である。
【図２】付加重合（ＡＰＮ）によって生成された異なる架橋エトキシシリルポリノルボルネンホモポリマー［ＡＰＮ−ＳｉＭｅ２ＯＥｔ、ＡＰＮ−ＳｉＭｅ（ＯＥｔ）２、ＡＰＮ−Ｓｉ（ＯＥｔ）３］によって得られた選択性を、ＡＰＮ（ＡＰＮ−ＳｉＭｅ３）によって生成された非アルコキシル化ポリノルボルネンホモポリマーと比較した、グラフ的な説明図である。
【図３】開環メタセシス重合（ＲＯＭＰ）によって生成された異なる架橋エトキシシリルポリノルボルネンホモポリマー［ＲＯＭＰ−ＳｉＭｅ２ＯＥｔ、ＲＯＭＰ−ＳｉＭｅ（ＯＥｔ）２、ＲＯＭＰ−Ｓｉ（ＯＥｔ）３］の広角Ｘ線回折測定（ＷＡＸＲＤ）パターンを、ＲＯＭＰ（ＲＯＭＰ−ＳｉＭｅ３）によって生成された非アルコキシル化ポリノルボルネンホモポリマーと比較した、グラフ的な説明図である。
【図４】付加重合（ＡＰＮ）によって生成された異なる架橋エトキシシリルポリノルボルネンホモポリマー［ＡＰＮ−ＳｉＭｅ２ＯＥｔ、ＡＰＮ−ＳｉＭｅ（ＯＥｔ）２、ＡＰＮ−Ｓｉ（ＯＥｔ）３］を、ＡＰＮ（ＡＰＮ−ＳｉＭｅ３）によって生成された非アルコキシル化ポリノルボルネンホモポリマーと比較した、ＷＡＸＲＤパターンのグラフ的な説明図である。
【図５】この場合、酢酸である酸触媒条件でのゾルゲルで開始される架橋を更に実施した場合の、ＡＰＮまたはＲＯＭＰのゲル分画（％）及び架橋の増加を示す棒グラフである。
【発明を実施するための形態】
【００１２】
図面に記載される実施形態は、本質的に例示的なものであり、特許請求の範囲を限定することを意図するものではない。更に、図面の個別の特徴は、発明を実施するための形態を考慮することで完全に明白になり、理解されるであろう。
【００１３】
本開示の実施形態は、架橋アルコキシシリルポリノルボルネンホモポリマー配合物、及びこれらの架橋アルコキシシリルポリノルボルネンホモポリマー配合物を含む膜に関し、この膜は、メタン、エタン、プロパン、及びブタン等のより小さい炭化水素を重炭化水素流から分離する、改善された選択性を有する。
【００１４】
本明細書で使用される場合、「ホモポリマー」とは、ポリマー分子が、単一のモノマー、具体的には以下に考察されるノルボルネンモノマーから生成され、したがって追加のコモノマーを含むコポリマーを包含しないことを意味する。しかし、この作業は新規の共重合を利用して、自由体積を増加させることができ、したがって結果として生じる膜の性能を増大することができる。すなわち、いくつかの実施形態では、追加のポリマーまたは添加剤等の追加の成分を、膜の架橋アルコキシシリルポリノルボルネンホモポリマー配合物とブレンドすることが検討される。かかる添加剤は、ゾルゲル化学反応に更に影響を及ぼすシラン小分子誘導体を含むことができる。これに対して、カーボンナノチューブ、グラフェンまたは金属有機構造体を有する他の分子等の高度に設計された添加剤は、ホモポリマーの輸送特性の増大に有益であろう。
【００１５】
本明細書で使用される場合、「選択性」とは、メタンと比較してより大きな炭化水素の分離を指す。以下の考察及び実施例は、メタンに対するプロパンの選択性について考察し、本明細書で使用される場合、「選択性」とは、ブタン等のメタンに対してより大きな他の炭化水素をも包含し得る。メタンに対するブタンの５０ｐｓｉでの純粋なガス選択性は５３と高く、これはメタン選択性に対するプロパン選択性よりも実質的により高い。
【００１６】
理論に束縛されるものではないが、架橋アルコキシシリルポリノルボルネンホモポリマー配合物のアルコキシシリル基は、立体相互作用を増強することによってポリマー鎖間の自由体積を増加すること、ならびにそれらの高い移動性及び柔軟性によってガス拡散を促進することによって、膜に改善された性能を提供し得る。更に、ノルボルネンポリマーを含有するアルコキシシリルは架橋可能であり、これにより、膜の選択性も更に増大しながら、長期用途での劣化に対抗する安定した性能を提供する。
【００１７】
更に、アルコキシ含有量の増加は、天然ガスの改良、具体的にはメタンから重炭化水素（エタン、プロパン、ブタン）を分離するために使用される膜に改善された選択性を提供している。更に以下に説明されるように、メタンに対するプロパンの膜選択性は、５０ｐｓｉの純粋なガス条件下で８以上であり得る。
【００１８】
架橋アルコキシシリルポリノルボルネンホモポリマーは、触媒の存在下でアルコキシシリル部分を含むノルボルネンモノマーを重合してアルコキシシリル修飾ポリノルボルネンホモポリマーを生成することによって生成され得る。次いで、架橋アルコキシシリルポリノルボルネンホモポリマーは、アルコキシシリル修飾ポリノルボルネンホモポリマーのゾルゲルで開始される架橋を介して生成され得る。ゾルゲルで開始される架橋には、種々の反応条件が検討される。１つ以上の実施形態では、ゾルゲルプロセスは、周囲条件、または酸触媒条件で開始され得る。例えば、ゾルゲルで開始される架橋は、水中加水分解または大気への曝露を伴う。更に、架橋の程度は、酸触媒条件で更に増加され得る。例えば、酢酸等の酸は、アルコキシ部分の架橋を大きく増加させ得る。アルコキシシリル修飾ポリノルボルネンホモポリマーのゾルゲル架橋は、テトラエチルオルトシリケート（ＴＥＯＳ）化合物のエトキシ部分の架橋に類似し得るが、エトキシに代わり複数のアルコキシ代替物が利用され得ることが検討される。
【００１９】
本開示に従って、ノルボルネンモノマーは、１個〜９個のアルコキシシリル基を含み得る。例えば、以下に示すように限定するものではないが、ノルボルネンモノマーは、メチルジエトキシシリルノルボルネン（構造１）、ジメチルエトキシシリルノルボルネン（構造２）、及びトリエトキシシリルノルボルネン（構造３）を含み得る。いくつかの実施形態では、より多くのアルコキシシリル置換基が存在し得る。例えば、シリカ原子に結合したメチルまたはアルコキシ基の代わりに、アルコキシシロキサン置換基がシリカ原子に結合され得る（すなわち、［ＯＳｉ（ＯＭｅ）３］３）（構造４）。更に、２つ以上の部分が、二環式環状構造に存在し得る（構造５)。
【００２０】
【化２】
2019512565.tif 000004
【００２１】
種々の重合技法が検討される。重合技法は、以下更に図示されるように開環メタセシス重合（ＲＯＭＰ）及び付加重合を含み得る。
【００２２】
別の実施形態では、重合ステップは、ＲＯＭＰ触媒を含み得る。ＲＯＭＰ触媒は、遷移金属錯体であるグラブス触媒を含み得る。１つ以上の実施形態では、グラブス触媒は、第１世代グラブス触媒、または任意の後世代のグラブス触媒である。一実施形態では、触媒は、ルテニウム触媒である。任意選択的に、触媒は、トルエン等の担体または溶媒を備え得る。例えば、ＲＯＭＰ触媒は、第１世代グラブス触媒であり、下記の反応を受け得る。      
【００２３】
下記は、トリエトキシシリルノルボルネンモノマー（構造３に更に示される）及び第１世代グラブス触媒（ベンジリデン−ビス（トリシクロヘキシルホスフィン）ジクロロルテニウム）を利用するサンプルＲＯＭＰプロセスである。
【００２４】
【化３】
2019512565.tif 000005
【００２５】
前述の反応１で生成されたトリエトキシシリルポリノルボルネンホモポリマーに加えて、ＲＯＭＰプロセスのポリノルボルネンホモポリマーは、以下のように構造６に示される以下の構造を有し得る。
【００２６】
【化４】
2019512565.tif 000006
【００２７】
構造６及び構造７のアルコキシシリル修飾シクロペンタン構造では、Ｒ１は、アルキル、アルコキシ、またはＯＳｉＲ４Ｒ５であり、Ｒ２は、アルキル、アルコキシ、またはＯＳｉＲ４Ｒ５であり、Ｒ３は、アルキル、アルコキシまたはＯＳｉＲ４Ｒ５であり、Ｒ４は、アルキルまたはアルコキシであり、Ｒ５は、アルキルまたはアルコキシであり、ｎは、少なくとも１であるが、Ｒ１、Ｒ２、及びＲ３のうちの少なくとも１つがアルコキシでなければならない。更なる実施形態では、Ｒ１、Ｒ２、及びＲ３のうちの少なくとも２つ及び最大３つ全ては、アルコキシまたはアルコキシシロキサン置換基（すなわち、ＯＳｉＲ４Ｒ５）であり、少なくとも２つのアルコキシが、同じかまたは異なるアルキル部分を含む。
【００２８】
種々のアルコキシ基が検討される。一実施形態では、アルコキシ基は、Ｃ１〜Ｃ６アルコキシ部分である。例えば、Ｒ１〜Ｒ３のアルコキシまたはアルキオキシシロキサン（alkyoxysiloxane）部分は、エトキシ基、メトキシ基、プロポキシ基、イソプロポキシ基、イソブトキシ基、ｔｅｒｔ−ブトキシ基、またはそれらの組み合わせを１個〜９個含み得る。
【００２９】
例えば、限定するものではないが、ＲＯＭＰプロセスから生成されたポリノルボルネンホモポリマーは、以下のように示される特定の構造を含み得る。ＲＯＭＰ−ＳｉＭｅ２ＯＥｔ（構造８）、ＲＯＭＰ−ＳｉＭｅ（ＯＥｔ）２（構造９）、及びＲＯＭＰ−ＳｉＭｅ（ＯＥｔ）３、（構造１０）。
【００３０】
【化５】
2019512565.tif 000007
【００３１】
あるいは、重合ステップは、付加重合触媒を利用してアルコキシシリルノルボルネンモノマーを重合する、付加重合プロセスであり得る。付加重合触媒は、少なくとも１つの遷移金属触媒を含み得る。１つ以上の実施形態では、遷移金属触媒は、ニッケル、パラジウム、チタン、ジルコニウム、クロム、バナジウム、またはそれらの組み合わせを含み得る。更に別の実施形態では、遷移金属触媒は、後期遷移金属であり得る。一実施例では、付加重合触媒は、パラジウムメタロセン触媒であり得る。更なる実施形態では、付加重合触媒は、遷移金属触媒及び他の触媒成分を含む混合触媒であり得る。１つ以上の実施形態では、付加触媒は、パラジウムメタロセン触媒、トリチルボレート、及びホスフィンを含み得る。理論に限定されるものではないが、この混合触媒は、ノルボルネンモノマーの立体的な嵩の高さを克服することが可能なほど十分な活性を有するため、好適である。任意選択的に、付加触媒は、例えばトルエン等の溶媒溶液に混合され得る。
【００３２】
以下は、トリエトキシシリルノルボルネンモノマー（構造３に更に示される）及びパラジウムメタロセン触媒、ホスフィン、及びトリチルボレートを含む混合触媒を利用するサンプル付加重合プロセスである。
【００３３】
【化６】
2019512565.tif 000008
【００３４】
前述の反応２で生成されたトリエトキシシリルポリノルボルネンホモポリマーに加えて、付加重合プロセスのポリノルボルネンホモポリマーは、以下のように構造６に示される以下の二環式構造を有し得る。
【００３５】
【化７】
2019512565.tif 000009
【００３６】
構造１１及び構造１２のアルコキシシリル修飾二環式構造では、Ｒ１は、アルキル、アルコキシ、またはＯＳｉＲ４Ｒ５であり、Ｒ２は、アルキル、アルコキシ、またはＯＳｉＲ４Ｒ５であり、Ｒ３は、アルキル、アルコキシまたはＯＳｉＲ４Ｒ５であり、Ｒ４は、アルキルまたはアルコキシであり、Ｒ５は、アルキルまたはアルコキシであり、ｎは、少なくとも１であるが、Ｒ１、Ｒ２、及びＲ３のうちの少なくとも１つがアルコキシまたはアルコキシシロキサンでなければならない。更なる実施形態では、Ｒ１、Ｒ２、Ｒ３、Ｒ４、及びＲ５のうちの少なくとも２つは、アルコキシまたはアルコキシシロキサン置換基（構造４の部分と同様）であり、少なくとも２つのアルコキシ基が同じかまたは異なるアルキル部分を含む。
【００３７】
例えば、限定するものではないが、付加重合プロセスから生成されたアルコキシルシリルポリノルボルネンホモポリマーは、以下のように示される特定の構造を含み得る。ＡＰＮ−ＳｉＭｅ２ＯＥｔ（構造１３）、ＡＰＮ−ＳｉＭｅ（ＯＥｔ）２（構造１４）、及びＡＰＮ−Ｓｉ（ＯＥｔ）３（構造１５）。
【００３８】
【化８】
2019512565.tif 000010
【００３９】
アルコキシシリルポリノルボルネンホモポリマーの構造は、ＲＯＭＰまたはＡＰＮによって生成された場合とわずかに異なるが、アルコキシシリル部分は、両方に共通である。１つ以上の実施形態では、アルコキシシリルポリノルボルネンホモポリマー鎖は、ケイ素に結合したアルコキシ部分の数に応じて、１０重量％〜８０重量％のアルコキシ、または１５〜７５重量％のアルコキシ、または２０重量％〜６０重量のアルコキシを含み得る。
１つ以上の実施形態では、架橋アルコキシシリルポリノルボルネンホモポリマーは、１〜３の分子量分布（ＭＷＤ）を含み得、ＭＷＤが、Ｍｗ／Ｍｎとして定義され、Ｍｗが重量平均分子量であり、Ｍｎが数平均分子量である。更なる実施形態では、架橋アルコキシシリルポリノルボルネンホモポリマーは、１〜２のＭＷＤを含み得る。
【００４０】
前述のように、アルコキシルシリルポリノルボルネンホモポリマーのアルコキシシリル基は、制御可能な架橋性官能基を有する。理論に限定されるものではないが、架橋は、多くの場合、合成中に早期に生じて、膜形状に加工することができないポリマーを結果的に生じる場合がある。しかしながら、本発明のアルコキシルシリルポリノルボルネンホモポリマー実施形態の架橋は、アルコキシルシリルポリノルボルネンホモポリマーが合成され、沈殿し、架橋が生じる前にフィルム形状にキャストされるように、制御され得る。前述のように、架橋は、水への曝露、または場合によっては、周囲条件で長期間大気に曝露されることにより、最終的なフィルム状において生じる。図５を参照すると、アルコキシルシリルポリノルボルネンホモポリマーが酢酸等の酸で処理される場合の架橋の程度。１つ以上の実施形態では、架橋アルコキシシリルポリノルボルネンホモポリマーの架橋は、１０重量％〜１００重量％のゲル含有量、または２０〜１００重量％のゲル含有量を特徴とし得る。
【００４１】
前述のように、本発明の膜の重要な特徴のうちの１つは、重炭化水素とメタンとの間のより高い選択性である。小分子分離に膜が有効であるためには、膜の孔径も同様に制御されなければならない。ガス透過研究を使用して選択性を決定した。純粋なガス透過係数は、一定体積、可変圧力技法を使用して測定した。膜の上流側は、ステンレス鋼Ｓｗａｇｅｌｏｋ（登録商標）管及び管継手を使用して構成した。下流側は、溶接されたＳｗａｇｅｌｏｋ（登録商標）管及びＶＣＲ継手でほとんど構成した。ステンレス鋼、高圧フィルタホルダー（Ｍｉｌｌｉｐｏｒｅ、Ｂｉｌｌｅｒｉｃａ、ＭＡ）を使用して膜を収容した。透過性測定値を、室温（２３〜２５℃）で５０〜１００ｐｓｉの供給圧力を使用して取得した。下流、または透過圧を５０トル未満に維持した。透過の定常状態の確立は、タイムラグ方法を使用して検証され、１４×拡散時間ラグが有効な定常状態として採用された。Ｂａｒａｔｒｏｎ絶対圧力変換器（ＭＫＳ  Ｉｎｓｔｒｕｍｅｎｔｓ、Ｂｉｌｌｅｒｉｃａ  ＭＡ）を使用して系の圧力を測定し、Ｌａｂｖｉｅｗソフトウェアを使用して記録した。
【００４２】
透過係数は、単位膜厚当たりの単位駆動力当たりの膜を通る物質の輸送フラックスとして定義する。膜厚は、５０〜１５０ミクロンの範囲であってもよい。膜厚は、大幅に低くてもよく、１ミクロン未満であってもよい。純粋なガスの透過係数は、一定体積/可変圧力技法を使用して計算される。透過係数は、以下の方程式を使用して計算される：
Ｐｉ＝（ｎｉ＊ｌ）／Δｆ                               （方程式１）
ｎが分子流束である場合、ｌが膜厚であり、Δｆが膜全体の逸散能の差異である。部分的な圧力差ではなく逸散能の差異を使用して、炭化水素ガスの透過性の値に顕著な影響を及ぼす場合のある、供給流におけるガス相の非理想性を説明する。逸散能係数は、Ｐｅｎｇ−Ｒｏｂｉｎｓｏｎ状態方程式を使用して計算される。理想的な選択性は、以下の方程式によって計算した：
α＝Ｐi／Ｐj                                 （方程式２）
【００４３】
図１に示されるように、付加重合されたアルコキシシリルポリノルボルネンホモポリマー［ＡＰＮ−ＳｉＭｅ２ＯＥｔ、ＡＰＮ−ＳｉＭｅ（ＯＥｔ）２、ＡＰＮ−Ｓｉ（ＯＥｔ）３］は全て、５０ｐｓｉの純粋なガス条件下で約６〜約９のプロパン／メタン選択性を達成し、大半のアルコキシシリルポリノルボルネンが、約７〜約８の選択性を達成する。対照的に、アルコキシを含まない付加重合ポリノルボルネン（ＡＰＮ−ＳｉＭｅ３）は、わずか約３の選択性しか達成しなかった。図２を参照すると、ＲＯＭＰアルコキシシリルポリノルボルネンホモポリマー［ＲＯＭＰ−ＳｉＭｅ２ＯＥｔ、ＲＯＭＰ−ＳｉＭｅ（ＯＥｔ）２、ＲＯＭＰ−Ｓｉ（ＯＥｔ）３］は、図１の付加重合アルコキシシリルポリノルボルネンホモポリマー［ＡＰＮ−ＳｉＭｅ２ＯＥｔ、ＡＰＮ−ＳｉＭｅ（ＯＥｔ）２、ＡＰＮ−Ｓｉ（ＯＥｔ）３］よりも低い選択性を達成する一方で、選択性は、アルコキシを含まないＲＯＭＰポリノルボルネンホモポリマー（ＲＯＭＰ−ＳｉＭｅ３）の選択性の少なくとも３倍である。
【００４４】
前述したように、選択性は、鎖間パッキングと少なくとも部分的に相関関連である。広角Ｘ線回折測定（ＷＡＸＲＤ）は、結晶小分子及び結晶性ポリマーの分析において最もよく使用される。ガス分離における最も有用な膜は、主として非晶質であり、したがって、ＷＡＸＲＤパターンで得られたデータを透過特性と関連付ける研究はほとんどない。しかしながら、ブラッグの法則を介して散乱角を鎖間距離に関連付けることによって、鎖間距離は、示されるＷＡＸＲＤピーク（図３及び４のピーク上部のアスタリスクによって示される）から計算され得る。
【００４５】
鎖間距離は、（ｄＢ／ｄｉｃ）＝（ブラッグの距離／鎖間補正距離）＝（［λ／２ｓｉｎθ］／［１．２２λ／２ｓｉｎθ］）として示される。
【００４６】
図３及び４の実施形態の図解を参照すると、架橋アルコキシシリルポリノルボルネンホモポリマーは、少なくとも第１の鎖パッキング領域及び第２の鎖パッキング領域（アスタリスクによって図示される）を含み、第１の鎖パッキング領域が第１の鎖間距離によって画定され、第２の鎖パッキング領域が第２の鎖間距離によって画定され、第１の鎖間距離が第２の鎖間距離よりも短く、第１の鎖間距離及び第２の鎖間距離が、ＷＡＸＲＤによって測定された角度ピークに関するブラッグの法則から計算される。別の実施形態では、架橋アルコキシシリルポリノルボルネンホモポリマーは、第３の鎖間距離によって定義される第３のパッキング領域を更に含み得、第３の鎖間距離が、第１の鎖間距離及び第２の鎖間距離よりも長い。更に別の実施形態では、架橋アルコキシシリルポリノルボルネンホモポリマーは、第４の鎖間距離によって定義される第４のパッキング領域を更に含み得、第４の鎖間距離が、第１、第２、及び第３の鎖間距離よりも短い。
【００４７】
本実施形態の特徴は、以下の実施例に更に例証されるであろう。
【実施例】
【００４８】
開環メタセシス重合トリエトキシシリルノルボルネン(ＲＯＭＰ−Ｓｉ(ＯＥｔ)３合成:
例示のため反応１を参照すると、グローブボックス内で、３０ミリリットル（ｍＬ）バイアル瓶を、０３．８５ｇの入手したままのトリエトキシシリルノルボルネン（０．０５モル（Ｍ）、１．５１ミリモル（ｍｍｏｌ））、及び乾燥脱酸素トルエン２９ｍＬで充填した。別個のバイアル瓶で、ルテニウム（．００３ｍｍｏｌ）を含有する第１世代グラブス触媒２．５ミリグラム（ｍｇ）を２ｍＬの乾燥トルエンに溶解させて、触媒原液を作製した。最後に、１．０ｍＬの触媒溶液を撹拌されているノルボルネン溶液に添加して、重合を開始した。２４時間後、エチルビニルエーテル（０．４３１ｍＬ、４．５１ｍｍｏｌ）を添加して重合を終了し、溶液の撹拌を継続した。更に２４時間後、サンプル体積がおよそ５ｍＬになるまで、真空下のグローブボックス内で溶媒を除去したところ、サンプルが粘稠な液体になった。粘稠な溶液を、撹拌されているアルコール（５００ｍＬ）に滴加して沈殿させた。沈殿すると、濁った上清中に繊維質ポリマーを得た。ポリマーを恒量まで乾燥し、オフホワイト色の固体として単離した。
【００４９】
付加重合トリエトキシシリルノルボルネン（ＡＰＮ−Ｓｉ（ＯＥｔ）３）合成：
例示のため反応２を参照すると、窒素下で、３０ｍＬのバイアル瓶を、１．５４１ｇの入手したままのトリエトキシシリルノルボルネン（６．０１ｍｍｏｌ）及び２９．７ｍＬの乾燥脱酸素トルエン（０．２Ｍ）で充填した。３つの別々のバイアル瓶で、０．３５ｍｇのシクロペンタジエニル−（１，２，３−ｎ）−１−フェニル−２−プロペニルパラジウム（ＩＩ）（０．００１２ｍｍｏｌ）を１ｍＬのトルエンに溶解し、１．１１ｍｇのトリチルテトラキス［３，５−ビス（トリフルオロメチル）フェニル］ボレート（０．００１２ｍｍｏｌ）を１ｍＬのトルエンに溶解しながら、０．３４ｍｇのトリシクロヘキシルホスフィン（０００１２ｍｍｏｌ）を１ｍＬのトルエンに溶解した。パラジウム触媒を含有する０．２ｍＬの溶液を０．２ｍＬのホスフィン溶液と混合し、次いで０．２ｍＬのトリチルボレート溶液を０．４ｍＬのパラジウム及びホスフィンに添加した。その後、０．３ｍＬの混合触媒溶液をノルボルネン溶液に添加した。反応容器を密封し、グローブボックスから取り出して加熱し、摂氏４０度（Ｃ）で２４時間撹拌したところ、黄色及び粘稠になった。２４時間後、溶液を１０００ｍＬのアセトンに滴下し沈殿させると、アセトン中で撹拌する小さな白色のポリマービーズをすぐに形成した。白色ポリマーを濾過によって収集し、減圧下の室温で乾燥した。
【００５０】
付加重合トリエトキシシリルノルボルネン（ＡＰＮ−Ｓｉ（ＯＥｔ）３）キャスティング：
０．５グラム（ｇ）のトリエトキシポリマーのサンプルを１０ｍＬのトルエンに溶解し、完全に溶解するまで撹拌した。次いで、溶液を０．４５マイクロリットル（μＬ）シリンジフィルタを用いて、グローブボックス内の乾燥した不活性条件下で濾過した。５重量体積％の濃度を有する１０ｍＬの濾過されたポリマー溶液を、水平面上の直径１０センチメートル（ｃｍ）ＰＦＡ鋳型に注ぎ入れた。ＰＦＡ鋳型を覆って蒸発速度を遅らせ、フィルムを一晩乾燥した。ポリマーフィルムをＰＦＡ鋳型から除去し、真空下で恒量まで乾燥した。得られたフィルムは透明、延性、及び無色であった。
【００５１】
【表１】
2019512565.tif 000011
【００５２】
図４及び上記の表１を参照すると、ＲＯＭＰ−ＳｉＭｅ３は、鎖パッキングを表す（５．７／７．０）Åの１つのみのピークを示し、この比較的な高さは、ポリスルホンまたはポリイミド等の多くの拡散制御されたガス分離膜と一致する。エトキシ置換にあたり、このピークは、ＲＯＭＰ−ＳｉＭｅ２ＯＥｔ内で広がり始めて、（７．２／８．８）Å及び（４．８／５．９）Åと等しい２つのピークを形成する。このより大きい鎖間ピークは、ポリマー鎖間の高い自由体積を示し、これにより、鎖パッキングが大きすぎてガス分子を効果的に区別できないため、溶解度制御された透過性を可能にする。より小さい鎖間ピークは、ポリマー鎖間のパッキングがより狭い機構である、エトキシ含有ポリマーの架橋に起因して生じ得る。
【００５３】
この傾向はまた、ＲＯＭＰ−ＳｉＭｅ（ＯＥｔ）２及びＲＯＭＰ−Ｓｉ（ＯＥｔ）３にも継続するが、これらの２つのポリマーでは、それぞれ（２０．４／２４．９）Å及び（３２．４／３９．５）Åの、非常に緩い鎖パッキングの第３の領域が出現し始める。これらの領域は、拡散制御された選択性の損失、及び溶解度を制御された選択性の出現を更に促進することが推定される。
【００５４】
図３及び上記の表１を参照すると、メチル置換ポリノルボルネンＡＰＮ−ＳｉＭｅ３は、文献において、溶解度選択性材料であることが既知である。このポリマーは、ブラッグの法則下では（１２．０／１４．６）Åであると計算された、（１３．６／１６．６）Åの鎖−パッキング領域の大きな距離を有する二峰性鎖パッキング分布を有する。この緩い鎖パッキングは、付加型ポリマーの拡散性選択性の欠如の原因である。低散乱角ピークは概して、エトキシ置換の増加の関数として更に低い角度までシフトされ、最終的には、ＡＰＮ−Ｓｉ（ＯＥｔ）３ポリマーでは（１３．４／１６．３）Åに到達する。この傾向における１つの注目すべき例外は、ＡＰＮ−ＳｉＭｅ（ＯＥｔ）２（１２．４／１５．１）は、ＡＰＮ−ＳｉＭｅ２ＯＥｔ（１２．５／１５．３）Åと比較して、実際に鎖パッキングを増加させたことである。この予想外の差異は、ＡＰＮ−ＳｉＭｅ２ＯＥｔが、ＡＰＮ−ＳｉＭｅ（ＯＥｔ）２よりもより透過性の材料であることを示す、特有の輸送特性の原因となり得る。
【００５５】
ポリマーのうちの２つ、ＡＰＮ−ＳｉＭｅ２ＯＥｔ及びＡＰＮ−Ｓｉ（ＯＥｔ）３はまた、非常に遠位の鎖間パッキングに相当する、非常に低い散乱角の第３の領域を示した。これらのピークは、（４０．９／４９．９）Åほど大きな間隔を表し、高められた選択性での高透過性の保持において重要であり得る。ポリマーのうちの１つ、ＡＰＮ−Ｓｉ（ＯＥｔ）３はまた、非常に密な鎖間パッキング（４．２／５．１）Åの第４のピークを示し、これは最もエトキシを含有する付加ポリマーの架橋の根拠を提供する。唯一の付加型ポリマーは、ＲＯＭＰポリマーのうちの３つと比較してこのシフトを示す。付加型ポリマーのより高いガラス転移は、鎖の移動性を制限し、より低いＴｇのＲＯＭＰポリマーと比較して、架橋部位の共に反応する能力を制限する。
【００５６】
特許請求された主題の趣旨及び範囲から逸脱することなく、記載された実施形態に種々の変更及び変形がなされ得ることは、当業者には明らかであるはずである。したがって、本明細書は、添付の特許請求の範囲及びそれらの均等物の範囲内に入るそのような変更及び変形が提供される種々の記載された実施形態の変更及び変形を網羅することを意図する。
【図１】
2019512565.tif 000014
【図２】
2019512565.tif 000015
【図３】
2019512565.tif 000016
【図４】
2019512565.tif 000017
【図５】
2019512565.tif 000018
【国際調査報告】
2019512565.tif 000019
2019512565.tif 000020
2019512565.tif 000021
2019512565.tif 000022